ОКИСЛЯЮЩИЙ РЕАГЕНТ И СПОСОБ ЕГО ПОЛУЧЕНИЯ

1. Окисляющий реагент, содержащий ионы железа в состояниях окисления +4 и/или +5 и/или +6 и/или +7 и/или +8, в виде частично или полностью растворимого в водной среде твердого вещества, проявляющего в присутствии воды свойства окислителя.
2. Окисляющий реагент по п.1, отличающийся тем, что приспособлен для образования требуемого количества коагулянта при растворении в воде.
3. Способ получения твердого окисляющего реагента, содержащего ионы железа в состояниях окисления +4 и/или +5 и/или +6 и/или +7 и/или +8, в котором обеспечивают контактирование в реакционной зоне в безводной среде при нагревании до температуры начала взаимодействия, по меньшей мере, одного первого исходного реагента, содержащего источник ионов железа, включающий, по меньшей мере, одно вещество, содержащее ионы железа в состоянии окисления менее +4, и, по меньшей мере, одного второго исходного реагента, содержащего источник ионов активного металла, включающий, по меньшей мере, одно вещество, содержащее ионы активного металла, в течение периода времени, характеризующегося изменением содержания кислорода в реакционной зоне.
4. Способ по п.3, отличающийся тем, что наличие изменения содержания кислорода в реакционной зоне осуществляют путем измерения парциального давления кислорода в реакционной зоне и/или измерения концентрации кислорода в газовой среде реакционной зоны.
5. Способ по п.3, отличающийся тем, что исходный реагент, содержащий ионы железа в состоянии окисления менее +4, выбирают из группы, включающей металлическое железо, оксиды железа, гидроксиды железа, оксогидроксиды железа, минералы с содержанием железа более 20 мас.%, нитраты, хлориды и прочие соли железа, и иное железосодержащее сырье с содержанием железа более 20 мас.%.
2
2
2
2
2
2
2
3
2
2
2
2
3
6. Способ по п.3, отличающийся тем, что исходный реагент, содержащий ионы активного металла, выбирают из группы, включающей активные металлы Li, Na, К, Rb, Cs, Ca, Sr, Ba, Mg и их соединения LiO, LiO, NaO, NaO, NaO, NaO, KO, KO, KO, КО, их гидраты и оксиды переменного состава, а также другое сырье с содержанием указанных активных металлов не менее 10 мас.%.
7. Способ по п.3, отличающийся тем, что исходные реагенты используют в виде смеси твердых веществ.
8. Способ по п.3, отличающийся тем, что в качестве первого исходного реагента используют измельченные минералы природного происхождения.
9. Способ по п.3, отличающийся тем, что в качестве первого исходного реагента используют реагент, содержащий различные источники ионов железа.
10. Способ по п.3, отличающийся тем, что в качестве второго исходного реагента используют реагент, содержащий различные источники ионов активного металла.
11. Способ по п.3, отличающийся тем, что контактирование осуществляют в смеси предварительно перемешанных исходных реагентов.
12. Способ по п.3, отличающийся тем, что контактирование осуществляют в условиях размещения исходных реагентов чередующимися слоями одного из исходных реагентов на другом.
13. Способ по п.3, отличающийся тем, что осуществляют локальный нагрев контактирующих исходных реагентов.
14. Способ по п.3, отличающийся тем, что нагревание осуществляют в режиме непрерывного воздействия источника теплового излучения.
15. Способ по п.3, отличающийся тем, что нагревание осуществляют в режиме непрерывного воздействия источника лазерного излучения.
16. Способ по п.3, отличающийся тем, что нагревание осуществляют в режиме непрерывного воздействия источника ультрафиолетового излучения.
17. Способ по п.3, отличающийся тем, что нагревание осуществляют в импульсном режиме.
18. Способ по п.3, отличающийся тем, что в полученном продукте содержание ионов железа в различных состояниях окисления контролируют с помощью анализа методом мессбауэровской спектроскопии.